(57)【要約】      （修正有）【課題】人体に無害で、生態環境保護と生態循環に有益な純植物の竹ストローを提供する。【解決手段】環境保護型竹ストロー及びその製造方法と応用に関わり、環境保護型竹ストローの材質は孟宗竹であり、長さ１５〜２５ｃｍ、外直径４〜９ｍｍ、内直径２〜７ｍｍである。その製造手順は、孟宗竹のノコ切断、孟宗竹割り、削り、丸棒の乾燥、丸棒のノコ切断、丸棒研磨及びドリルでの穴あけを含み、環境保護型竹ストローができる。人体に無害で、生分解性を備えており、生態環境保護と生態循環を作り上げるのに有益で、環境保護型竹ストローの製造過程中でいかなる化学物質も使用或いは添加せず、加工工程が比較的都合がよく、加工し易く、使用される中で、耐高温性能が優れており、人体に対して如何なる有害な物質も生成或いは分解しない。【選択図】図１
2020121113.tif 000002
【特許請求の範囲】
【請求項１】
環境保護型竹ストローの材質は孟宗竹であり、長さ１５〜２５ｃｍ、外直径は４〜９ｍｍ、内直径２〜７ｍｍである、
ことを特徴とする環境保護型竹ストロー。
【請求項２】
請求項１に記載される環境保護型竹ストローの製造方法であって、
（１）孟宗竹のノコ切断：品質の要求に合った孟宗竹を置き、ノコ切断機の中へ入れ切断し、長さ１．５〜１．８ｍの輪切りを得る；
（２）竹割り：手順（１）で得た孟宗竹の輪切りを竹割機に入れ割り、孟宗竹内部の竹節を除去し、厚さ１．５〜３ｃｍの孟宗竹の板にする；
（３）削る：手順（２）で得た孟宗竹板を削り機に入れ、孟宗竹の皮と黄色の皮に対して削り、長さ１．５〜１．８ｍ、直径４〜９ｍｍの孟宗竹の丸棒を得る；
（４）丸棒の乾燥：手順（３）で得た竹の丸棒を乾燥室で乾燥を行う。乾燥温度は５０℃〜９０℃、乾燥時間は７〜８ｈ、乾燥完了後、含水率１０％より低い乾燥した孟宗竹の丸棒を得る；
（５）丸棒のノコ切断；手順（４）で得た乾燥した孟宗竹の丸棒を自動切断機に入れ、規定のノコ切断の長さに設定、長さ１５〜２５ｃｍ、直径４〜９ｍｍの規格範囲の孟宗竹の丸棒を得る；
（６）丸棒研磨：手順（５）で得た規範の孟宗竹の丸棒の研磨を行い、丸棒表面のささくれを除去し、丸棒表面を切傷しないくらい滑らかにし、研磨過程では１〜３ｈの時間をかけて、滑らかな孟宗竹の丸棒を得る；
（７）ドリルでの穴あけ：手順（６）で得た滑らかな孟宗竹の丸棒を直径２〜７ｍｍのドリルを通過させ穴をあけ、長さ１５〜２５ｃｍ、外直径４〜９ｍｍ、内直径２〜７ｍｍの環境保護型竹ストローを得る、
という製造手順を有することを特徴とする環境保護型竹ストローの製造方法。
【請求項３】
請求項２に記載の環境保護型竹ストローの製造方法であって；
手順（１）中の、孟宗竹の品質要求：生産周期が３〜７年、且つかびや虫食い現象が出現してはならない、
ことを特徴とする環境保護型竹ストローの製造方法。
【請求項４】
請求項１から３のいずれか一項に記載の環境保護型竹ストローは食品飲料業界で応用する、
ことを特徴とする環境保護型竹ストロー。
【発明の詳細な説明】
【技術分野】
【０００１】
本発明は、食品接触包装材料分野に属し、具体的には、一種の環境保護型竹ストロー及びその製造方法と応用に関わる。
【背景技術】
【０００２】
当面食品市場で使用される大多数のストローはプラスチック製ストローであり、それには耐高温性不足、分解性が悪い、非環境保護、使用寿命が短いなど欠点が存在し、かつその製造過程で関連する化学物質を使用する必要があり、人体に対して、生態環境保護と生態循環に対して非常に大きな危害がある。これ以外に、世界で大多数の国家が既に「プラスチック禁止令」を推進或いは計画し、プラスチック製ストローは市場から淘汰されようとしている。
【発明の概要】
【発明が解決しようとする課題】
【０００３】
本発明の目的は主に人体に無害で、生態環境保護と生態循環に有益な純植物の竹ストローを製造するためであり、同時に竹の付加価値を高め、竹産業を拡大することである。
【課題を解決するための手段】
【０００４】
上記の技術問題を解決するため、本発明の目的は以下の技術手段を経て実現する。
【０００５】
環境保護型竹ストローの材質は孟宗竹で長さ１５〜２５ｃｍ、外直径４〜９ｍｍ、内直径２〜７ｍｍである。
【０００６】
環境保護型竹ストローの製造方法の手順は以下の通り；
【０００７】
（１）孟宗竹のノコ切断：品質の要求に合った孟宗竹を置き、ノコ切断機の中へ入れ切断し、長さ１．５〜１．８ｍの輪切りを得る；
【０００８】
（２）竹割り：手順（１）で得た孟宗竹の輪切りを竹割機に入れ割り、孟宗竹内部の竹節を除去し、厚さ１．５〜３ｃｍの孟宗竹の板にする；
【０００９】
（３）削る：手順（２）で得た孟宗竹の板を削り機に入れ、孟宗竹の皮と黄色の皮に対して削り、長さ１．５〜１．８ｍ、直径４〜９ｍｍの孟宗竹の丸棒を得る；
【００１０】
（４）丸棒の乾燥：手順（３）で得た竹の丸棒を乾燥室で乾燥を行う。乾燥温度は５０℃〜９０℃、乾燥時間は７〜８ｈ、乾燥完了後、含水率１０％より低い乾燥した孟宗竹の丸棒を得る；
【００１１】
（５）丸棒のノコ切断；手順（４）で得た乾燥した孟宗竹の丸棒を自動切断機に入れ、規定のノコ切断の長さに設定、長さ１５〜２５ｃｍ、直径４〜９ｍｍの規格範囲の孟宗竹の丸棒を得る；
【００１２】
（６）丸棒研磨：手順（５）で得た規範の孟宗竹の丸棒の研磨を行い、丸棒表面のささくれを除去し、丸棒表面を切傷しないくらい滑らかにし、研磨過程では１〜３ｈの時間をかけて、滑らかな孟宗竹の丸棒を得る；
【００１３】
（７）ドリルでの穴あけ：手順（６）で得た滑らかな孟宗竹の丸棒に直径２〜７ｍｍのドリルを通過させて穴をあけ、長さ１５〜２５ｃｍ、外直径４〜９ｍｍ、内直径２〜７ｍｍの環境保護型竹ストローを得る。
【００１４】
手順（１）中の、竹の品質要求：生産周期が３〜７年、且つかびや虫食い現象が出現してはならない。
【００１５】
環境保護型竹ストローは食品飲料業界に応用する。
【００１６】
竹を丸棒にする製造工程を経て、丸棒の中心にドリルで穴を開けて環境保護型竹ストローができ、全ての製造過程でいかなる余分な化学材料も添加せず、孟宗竹が元々持つ純植物の特性を変えないことで、分解性を良くし、人体の健康に良い、生態環境保護と生態循環の純植物の竹ストローができる。
【発明の効果】
【００１７】
本発明の有益な効果は以下のとおり。
【００１８】
本発明の環境保護型竹ストローと市場のプラスチック製ストローとは大きな違いを有している。
【００１９】
（１）本発明で述べる環境保護型竹ストローは人体に無害で生分解性を持ち、生態環境保護と生態循環に有益な純植物の竹ストローの一種である。現在多数の国家が“プラスチック禁止令”に焦点を合わせていること、ならびに市場で普遍的に存在する耐高温性の悪さ、使用過程で人体に有害な有毒物質に容易に分解すること、分解が困難なプラスチックストローは生態環境保護と生態系循環には貢献しない。このことは非常に重要なことである。
【００２０】
（２）本発明が述べる環境保護型竹ストローの製造過程の中では、いかなる化学物質も使用或いは添加せず、一連の物理的工程を経て純粋な竹から作られる。市場に出ているプラスチック製ストローの製造プロセスと比較すると、竹ストローの製造プロセスは完全に環境保護と生態循環に適合しており、環境汚染を低減する。
【００２１】
（３）本発明が述べる環境保護型竹ストローの加工工程は比較的便利で加工し易い。本発明が述べる環境保護型竹ストローの製造プロセスは、簡単に小さく細い未熟な竹の節を除去した簡単な竹ストローとは異なり、段階を追って工程を進める必要があり、厳格に工程要求書に基づいて生産加工を行うことを要求し、全ての段階でできた環境保護型竹ストローは厳格な品質要求に合致している必要があります。
【００２２】
本発明が述べる環境保護型竹ストローは純植物竹からつくられ、使用される中で、耐高温性が優れており、人体に対して如何なる有害な物質も生成或いは分解しない。だが市場のプラスチック製ストローは使用過程中、高温液体中で容易に変形し、人体に有害な化学物質に分解し易い、したがって人の身体健康に対して比較的大きい危害をもたらす。
【図面の簡単な説明】
【００２３】
【図１】図１は環境保護型竹ストローの製造工程のフロー図である。
【発明を実施するための形態】
【００２４】
下記で本発明に対して段階的な詳細な説明を行う。本実施例は本発明技術方案の前提の下で実施し、詳細な実施方式を出すが、本発明の保護範囲は下記の実施例に限らない。
【００２５】
図１で示すように、環境保護型竹ストローの材質は孟宗竹であり、長さ１５〜２５ｃｍ、外直径４〜９ｍｍ、内直径２〜７ｍｍである。
【００２６】
環境保護型竹ストローの製造方法の手順は以下の通り：
【００２７】
（１）品質の要求に合った孟宗竹を置き、ノコ切断機の中へ入れ切断し、長さ１．５〜１．８ｍの輪切りを得る；
【００２８】
（２）竹割り：手順（１）で得た孟宗竹の輪切りを竹割機に入れ割り、孟宗竹内部の竹節を除去し、厚さ１．５〜３ｃｍの孟宗竹板にする；
【００２９】
（３）削る：手順（２）で得た孟宗竹の板を削り機に入れ、孟宗竹の皮と黄色の皮に対して削り、長さ１．５〜１．８ｍ、直径４〜９ｍｍの孟宗竹の丸棒を得る；
【００３０】
（４）丸棒の乾燥：手順（３）で得た竹の丸棒を乾燥室で乾燥を行う。乾燥温度は５０℃〜９０℃、乾燥時間は７〜８ｈ、乾燥完了後、含水率１０％より低い乾燥した孟宗竹の丸棒を得る；
【００３１】
（５）丸棒のノコ切断；手順（４）で得た乾燥した孟宗竹の丸棒を自動切断機に入れ、規定のノコ切断の長さに設定、長さ１５〜２５ｃｍ、直径４〜９ｍｍの規格範囲の孟宗竹の丸棒を得る；
【００３２】
（６）丸棒研磨：手順（５）で得た規格範囲の孟宗竹の丸棒の研磨を行い、丸棒表面のささくれを除去し、丸棒表面を切傷しないくらい滑らかにし、研磨過程では１〜３ｈの時間をかけて、滑らかな孟宗竹の丸棒を得る；
【００３３】
（７）ドリルでの穴あけ：手順（６）で得た滑らかな孟宗竹の丸棒を直径２〜７ｍｍのドリルを通過させ穴をあけ、長さ１５〜２５ｃｍ、外直径４〜９ｍｍ、内直径２〜７ｍｍの環境保護型竹ストローを得る。
【００３４】
手順（１）中の、孟宗竹の品質要求：生産周期が３〜７年、且つかびや虫食い現象が出現してはならない。
【００３５】
環境保護型竹ストローは食品飲料業界に応用する。
【実施例１】
【００３６】
孟宗竹の生産周期は３年である。
【００３７】
手順（１）中の、孟宗竹の長さは１．６ｍである。
【００３８】
手順（２）中の、孟宗竹の板の厚さは２．２ｃｍである。
【００３９】
手順（３）中の、竹丸棒の長さは１．６ｍ、直径４ｍｍである。
【００４０】
手順（４）中の乾燥した孟宗竹の丸棒の乾燥温度は７０℃、乾燥時間は７ｈ、含水率は８％である。
【００４１】
手順（５）中の、規格範囲の竹丸棒の長さは１５ｃｍ、直径４ｍｍである。
【００４２】
手順（６）中の、丸棒の研磨工程の時間の長さは１．６ｈである。
【００４３】
手順（７）中の、環境保護型竹ストローの長さは１５ｃｍ、外直径は４ｍｍ、内直径は２ｍｍである。
【実施例２】
【００４４】
竹の生産周期は５年である。
【００４５】
手順（１）中の、孟宗竹の輪切りの長さは１．８ｍである。
【００４６】
手順（２）中の、孟宗竹の板の厚さは３ｃｍである。
【００４７】
手順（３）中の、孟宗竹の丸棒の長さは１．８ｍ、直径７ｍｍである。
【００４８】
手順（４）中の、乾燥した孟宗竹の丸棒の乾燥温度は８２℃、乾燥時間は７ｈ、含水率は９％である。
【００４９】
手順（５）中の、規格範囲の孟宗竹の丸棒の長さは２２ｃｍ、直径７ｍｍである。
【００５０】
手順（６）中の、丸棒の研磨過程の時間の長さは２．６ｈである。
【００５１】
手順（７）中の、環境保護型竹ストローの長さは２２ｃｍ、外直径７ｍｍ、内直径５ｍｍである。
【実施例３】
【００５２】
孟宗竹の生産周期は７年である。
【００５３】
手順（１）中の、孟宗竹の輪切りの長さは１．７ｍである。
【００５４】
手順（２）中の、孟宗竹の板の厚さは２．２ｃｍである。
【００５５】
手順（３）中の、孟宗竹丸棒の長さは１．７ｍ、直径９ｍｍである。
【００５６】
手順（４）中の、乾燥した孟宗竹の丸棒の乾燥温度は９０℃、乾燥時間７ｈ、含水率３％である。
【００５７】
手順（５）中の、規格範囲の孟宗竹の丸棒の長さは２５ｃｍ、直径９ｍｍである。
【００５８】
手順（６）中の、丸棒の研磨過程の時間の長さは３ｈである。
【００５９】
手順（７）中の、環境保護型竹ストローの長さは２５ｃｍ、外直径９ｍｍ、内直径６ｍｍである。
【実施例４】
【００６０】
孟宗竹の生産周期は６年である。
【００６１】
手順（１）中の、孟宗竹の長さは１．６ｍである。
【００６２】
手順（２）中の、孟宗竹の板の厚さは３ｃｍである。
【００６３】
手順（３）中の、孟宗竹の丸棒の長さは１．５ｍ、直径６ｍｍである。
【００６４】
手順（４）中の、乾燥した孟宗竹の丸棒の乾燥温度は７０℃、乾燥時間７ｈ、含水率８％である。
【００６５】
手順（５）中の、規格範囲の孟宗竹の丸棒の長さは２２ｃｍ、外直径６ｍｍである。
【００６６】
手順（６）中の、丸棒の研磨過程の時間の長さは２．５ｈである。
【００６７】
手順（７）中の、環境保護型竹ストローの長さは２２ｃｍ、外直径は６ｍｍ、内直径は４ｍｍである。
【００６８】
以上述べた通り、本発明の比較的良い具体的な実施方式であり、これらの具体的な実施方式はすべて本発明の全体的な構想下での異なる実現方式に基づいており、かつ本発明の保護範囲はこれに限定されるものではなく、いかなる本技術分野に詳しい技術人員であっても本発明の開示される技術範囲内で、容易に考えられる変化や置換は、すべて本発明の保護範囲の内に含まれるべきである。
【図１】
2020121113.tif 000003
【外国語明細書】
2020121113.tif 000004
2020121113.tif 000005
2020121113.tif 000006
2020121113.tif 000007
2020121113.tif 000008
2020121113.tif 000009
2020121113.tif 000010